СПОСОБ ОБРАБОТКИ КРАХМАЛА В ПРОЦЕССАХ ПОЛУЧЕНИЯ ЦЕЛЛЮЛОЗЫ, БУМАГИ И КАРТОНА

1. Способ обработки крахмала в процессах получения целлюлозы, бумаги и картона, в которых в качестве исходного материала используют волокнистый материал вторичной переработки, причем волокнистый материал вторичной переработки, такой как бумага, картон и/или брак, превращают в пульпу в измельчителе, и получают поток пульпы, содержащий водную фазу и по меньшей мере волокна вторичной переработки и крахмал, диспергированные в водной фазе,
отличающийся тем, что способ содержит следующие этапы:
добавление ингибитора фермента амилазы и/или по меньшей мере одного биоцида в поток пульпы или в водный технологический поток, содержащий крахмал, для предотвращения разложения крахмала, и
добавление амфотерного полимера, полученного путем сополимеризации (мет)акриламида с катионными и анионными мономерами, причем амфотерный полиакриламид имеет среднемассовую молекулярную массу более 1500000 г/моль, в поток пульпы или в водный технологический поток, содержащий крахмал, для связывания крахмала с волокнами.
2. Способ по п.1, отличающийся тем, что крахмал представляет собой крахмал с низкой молекулярной массой, содержащий модифицированный кислотой или ферментом крахмал для проклейки поверхности.
3. Способ по п.1 или 2, отличающийся тем, что среднемассовая молекулярная масса амфотерного полиакриламида находится в диапазоне от 1500000 до 6000000 г/моль, предпочтительно от 2500000 до 4500000 г/моль и более предпочтительно 2700000-4300000 г/моль.
4. Способ по любому из предшествующих пунктов, отличающийся тем, что суммарный заряд амфотерного полиакриламида является катионным (положительным).
5. Способ по любому из предшествующих пунктов, отличающийся тем, что от 10 до 90%, предпочтительно от 30 до 90%, более предпочтительно от 50 до 85%, еще более предпочтительно от 60 до 80% заряженных групп в амфотерном полиакриламиде являются катионными.
6. Способ по любому из предшествующих пунктов, отличающийся тем, что полная степень ионизации амфотерного полиакриламида находится в диапазоне от 2 мол.% до 70 мол.%, предпочтительно, от 2 мол.% до 50 мол.%, более предпочтительно, от 4 мол.% до 30 мол.% и, еще более предпочтительно, от 6 мол.% до 10 мол.%.
7. Способ по любому из предшествующих пунктов, отличающийся тем, что катионные группы в амфотерном полиакриламиде происходят из мономеров, выбранных из 2-(диметиламино) этил акрилата (ADAM), [2-(акрилоилокси)этил]триметиламмоний хлорида (ADAM-CI), 2- (диметиламино) этилакрилата бензилхлорида, 2-(диметиламино) этилакрилата диметилсульфата, 2-диметиламиноэтилметакрилата (MADAM), [2-(метакрилоилокси) этил] триметиламмония хлорида (MADAM-CI), 2-диметиламиноэтилметакрилата диметилсульфата, [3- (акрилоиламино)пропил]триметиламмония хлорида (APTAC), [3- (метакрилоиламино) пропил] триметиламмония хлорида (MAPTAC) и диаллилдиметиламмония хлорида (DADMAC).
8. Способ по любому из предшествующих пунктов, отличающийся тем, что анионные группы в амфотерном полиакриламиде происходят из мономеров, выбранных из ненасыщенных моно- или дикарбоновых кислот, таких как акриловая кислота, малеиновая кислота, фумаровая кислота, итаконовая кислота, аконитиновая кислота, мезаконовая кислота, цитраконовая кислота, кротоновая кислота, изокротоновая кислота, ангеликовая кислота или тиглиновая кислота.
9. Способ по любому из предшествующих пунктов, отличающийся тем, что ингибитор фермента амилазы включает ионы цинка.
10. Способ по любому из предшествующих пунктов, отличающийся добавлением по меньшей мере одного катионного коагулянта в поток пульпы или водный технологический поток, содержащий крахмал, для улучшения удерживания крахмала.
11. Способ по п.10, отличающийся тем, что катионный коагулянт выбирают из группы, включающей бентонит, коллоидный диоксид кремния и обычные фиксажные растворы для изготовления бумаги, такие как полидиаллилдиметиламмоний хлорид (поли- DADMAC) или полиамины, поливиниламин (PVAm), катионный полиакриламид (C-PAM), полиэтиленимин (PEI), полиамидоамин-эпихлоргидрин (PAAE), полимер хлорида алюминия, квасцы, метакриламидопропилтриметиламмония хлорид (MAPTAC) или их смеси.
12. Способ по любому из предшествующих пунктов, отличающийся тем, что биоцид и/или ингибитор фермента амилазы добавляют одновременно с амфотерным полимером в поток пульпы или в технологический поток.
13. Способ по любому из предшествующих пунктов, отличающийся тем, что биоцид и/или ингибитор фермента амилазы добавляют перед добавлением упомянутого амфотерного полимера в поток пульпы или в технологический поток.
14. Способ по любому из предшествующих пунктов, отличающийся тем, что амфотерный полимер добавляют в систему измельчения, целлюлозную массу, резервуары для хранения пульпы, в воду, входящую в измельчитель, или в измельчитель, в резервуары для хранения воды, или в трубопровод перед измельчением или перед резервуарами для хранения пульпы.
15. Способ по любому из предшествующих пунктов, отличающийся тем, что по меньшей мере один коагулянт добавляют одновременно с амфотерным полимером или после добавления упомянутого амфотерного полимера в поток пульпы или в технологический поток.